(57)【特許請求の範囲】
【請求項１】
溶鋼の炭素濃度を０．００２質量％以下まで脱炭した後、該溶鋼にＮｂを添加して、溶鋼中のＮｂ濃度を０．００５質量％以上、０．０５質量％以下にし、さらにＡｌあるいはＴｉで脱酸を行って溶鋼中の溶存酸素濃度を０．０２質量％以上、０．０６質量％以下に調整した溶鋼、またはＮｂを添加した際の溶鋼中の溶存酸素濃度が０．０２質量％以上、０．０６質量％以下である溶鋼、を鋳造することを特徴とする極低炭素鋼鋳片の製造方法。
【請求項２】
真空脱ガス処理により炭素濃度を０．００２質量％以下まで脱炭した後、該溶鋼にＮｂを添加して、溶鋼中のＮｂ濃度を０．００５質量％以上、０．０５質量％以下にし、さらにＡｌあるいはＴｉで脱酸を行って溶鋼中の溶存酸素濃度を０．０２質量％以上、０．０６質量％以下に調整した溶鋼、またはＮｂを添加した際の溶鋼中の溶存酸素濃度が０．０２質量％以上、０．０６質量％以下である溶鋼、を鋳造することを特徴とする極低炭素鋼鋳片の製造方法。
【請求項３】
溶鋼を鋳造するに際し、電磁攪拌、或いは電磁場の印加を行いながら鋳造することを特徴とする請求項１または２に記載の極低炭素鋼鋳片の製造方法。
【請求項４】
溶鋼を鋳造するに際し、電磁攪拌を行って、メニスカス位置における溶鋼を４０ｃｍ／ｓ以上、１００ｃｍ／ｓ以下の平均流速で旋回させながら鋳造することを特徴とする請求項１または２に記載の極低炭素鋼鋳片の製造方法。
【請求項５】
溶鋼を鋳造するに際し、電磁場の印加を行い、メニスカス位置における溶鋼を０．１Ｈｚ以上、１００Ｈｚ以下で水平方向に振動させながら鋳造することを特徴とする請求項１または２に記載の極低炭素鋼鋳片の製造方法。
【請求項６】
請求項１〜５のいずれかに記載の方法により製造された鋳片を加工して得られる極低炭素鋼板であって、直径０．５μｍから３０μｍの微細酸化物が１０００個／ｃｍ２以上、１００００００個／ｃｍ２未満分散し、且つその酸化物に少なくともＳｉ、Ｍｎ、Ｆｅを含んでいることを特徴とする極低炭素鋼板。
【請求項７】
請求項１〜５のいずれかに記載の方法により製造された鋳片を加工して得られる極低炭素鋼板であって、鋼板中に存在する酸化物の個数割合で４０％以上が少なくともＳｉ、Ｍｎ、Ｆｅを含んでいることを特徴とする極低炭素鋼板。
【請求項８】
請求項１〜５のいずれかに記載の方法により製造された鋳片を加工して得られる極低炭素鋼板であって、鋼板中に存在する酸化物の個数割合で４０％以上が少なくともＳｉ、Ｍｎ、Ｆｅを含んだ球状酸化物であることを特徴とする極低炭素鋼板。
【請求項９】
請求項１〜５のいずれかに記載の方法により製造された鋳片を加工して得られる極低炭素鋼板であって、鋼板中に存在する酸化物の個数割合で４０％以上が少なくともＳｉ酸化物、Ｍｎ酸化物、Ｆｅ酸化物の含有率で、２０質量％以上であることを特徴とする極低炭素鋼板。
【請求項１０】
請求項１〜５のいずれかに記載の方法により製造された鋳片を加工して得られる極低炭素鋼板であって、鋼板中に存在する酸化物の個数割合で４０％以上が少なくともＳｉ酸化物、Ｍｎ酸化物、Ｆｅ酸化物の含有率で、２０質量％以上の球状酸化物であることを特徴とする極低炭素鋼板。
【請求項１１】
請求項１〜５のいずれかに記載の方法により製造された鋳片を加工して得られる極低炭素鋼板であって、直径０．５μｍから３０μｍの微細酸化物が１０００個／ｃｍ２以上、１００００００個／ｃｍ２未満分散し、且つその酸化物の個数割合で４０％以上が少なくともＳｉ、Ｍｎ、Ｆｅを含んでいることを特徴とする極低炭素鋼板。
【請求項１２】
請求項１〜５のいずれかに記載の方法により製造された鋳片を加工して得られる極低炭素鋼板であって、直径０．５μｍから３０μｍの微細酸化物が１０００個／ｃｍ２以上、１００００００個／ｃｍ２未満分散し、且つその酸化物の個数割合で４０％以上が少なくともＳｉ、Ｍｎ、Ｆｅを含んだ球状酸化物であることを特徴とする極低炭素鋼板。
【請求項１３】
請求項１〜５のいずれかに記載の方法により製造された鋳片を加工して得られる極低炭素鋼板であって、直径０．５μｍから３０μｍの微細酸化物が１０００個／ｃｍ２以上、１００００００個／ｃｍ２未満分散し、且つその酸化物の個数割合で４０％以上が少なくともＳｉ酸化物、Ｍｎ酸化物、Ｆｅ酸化物の含有率で、２０質量％以上であることを特徴とする極低炭素鋼板。
【請求項１４】
請求項１〜５のいずれかに記載の方法により製造された鋳片を加工して得られる極低炭素鋼板であって、直径０．５μｍから３０μｍの微細酸化物が１０００個／ｃｍ２以上、１００００００個／ｃｍ２未満分散し、且つその酸化物の個数割合で４０％以上が少なくともＳｉ酸化物、Ｍｎ酸化物、Ｆｅ酸化物の含有率で、２０質量％以上の球状酸化物であることを特徴とする極低炭素鋼板。
【請求項１５】
請求項１〜５のいずれかに記載の製造方法により得られる極低炭素鋼鋳片であって、直径０．５μｍから３０μｍの微細酸化物が鋳片表層から２０ｍｍの範囲内に１０００個／ｃｍ２以上、１００００００個／ｃｍ２未満分散し、且つその酸化物の一部または全部に少なくともＳｉ、Ｍｎ、Ｆｅを含んでいることを特徴とする極低炭素鋼鋳片。
【請求項１６】
請求項１〜５のいずれかに記載の製造方法により得られる極低炭素鋼鋳片であって、鋳片表層から２０ｍｍの範囲内に存在する酸化物の個数割合で４０％以上が少なくともＳｉ、Ｍｎ、Ｆｅを含んでいることを特徴とする極低炭素鋼鋳片。
【請求項１７】
請求項１〜５のいずれかに記載の製造方法により得られる極低炭素鋼鋳片であって、鋳片表層から２０ｍｍの範囲内に存在する酸化物の個数割合で４０％以上が少なくともＳｉ、Ｍｎ、Ｆｅを含んだ球状酸化物であることを特徴とする極低炭素鋼鋳片。
【請求項１８】
請求項１〜５のいずれかに記載の製造方法により得られる極低炭素鋼鋳片であって、鋳片表層から２０ｍｍの範囲内に存在する酸化物の個数割合で４０％以上が少なくともＳｉ酸化物、Ｍｎ酸化物、Ｆｅ酸化物の含有率で、２０質量％以上であることを特徴とする極低炭素鋼鋳片。
【請求項１９】
請求項１〜５のいずれかに記載の製造方法により得られる極低炭素鋼鋳片であって、鋳片表層から２０ｍｍの範囲内に存在する酸化物の個数割合で４０％以上が少なくともＳｉ酸化物、Ｍｎ酸化物、Ｆｅ酸化物の含有率で、２０質量％以上の球状酸化物であることを特徴とする極低炭素鋼鋳片。
【請求項２０】
請求項１〜５のいずれかに記載の製造方法により得られる極低炭素鋼鋳片であって、直径０．５μｍから３０μｍの微細酸化物が鋳片表層から２０ｍｍの範囲内に１０００個／ｃｍ２以上、１００００００個／ｃｍ２未満分散し、且つその酸化物の個数割合で４０％以上が少なくともＳｉ、Ｍｎ、Ｆｅを含んでいることを特徴とする極低炭素鋼鋳片。
【請求項２１】
請求項１〜５のいずれかに記載の製造方法により得られる極低炭素鋼鋳片であって、直径０．５μｍから３０μｍの微細酸化物が鋳片表層から２０ｍｍの範囲内に１０００個／ｃｍ２以上、１００００００個／ｃｍ２未満分散し、且つその酸化物の個数割合で４０％以上が少なくともＳｉ、Ｍｎ、Ｆｅを含んだ球状酸化物であることを特徴とする極低炭素鋼鋳片。
【請求項２２】
請求項１〜５のいずれかに記載の製造方法により得られる極低炭素鋼鋳片であって、直径０．５μｍから３０μｍの微細酸化物が鋳片表層から２０ｍｍの範囲内に１０００個／ｃｍ２以上、１００００００個／ｃｍ２未満分散し、且つその酸化物の個数割合で４０％以上が少なくともＳｉ酸化物、Ｍｎ酸化物、Ｆｅ酸化物の含有率で、２０質量％以上であることを特徴とする極低炭素鋼鋳片。
【請求項２３】
請求項１〜５のいずれかに記載の製造方法により得られる極低炭素鋼鋳片であって、直径０．５μｍから３０μｍの微細酸化物が鋳片表層から２０ｍｍの範囲内に１０００個／ｃｍ２以上、１００００００個／ｃｍ２未満分散し、且つその酸化物の個数割合で４０％以上が少なくともＳｉ酸化物、Ｍｎ酸化物、Ｆｅ酸化物の含有率で、２０質量％以上の球状酸化物であることを特徴とする極低炭素鋼鋳片。
【発明の詳細な説明】
【０００１】
【発明の属する技術分野】
本発明は、加工性、成形性に優れた極低炭素鋳片、極低炭素鋼板およびその製造方法に関するものである。
【０００２】
【従来の技術】
転炉や真空処理容器で精錬された溶鋼中には、多量の溶存酸素が含まれており、この過剰酸素は酸素との親和力が強い強脱酸元素であるＡｌにより脱酸されるのが一般的である。しかし、Ａｌは脱酸によりアルミナ系介在物を生成し、これが凝集合体して粗大なアルミナクラスターとなる。このアルミナクラスターは鋼板製造時に表面疵発生の原因となり、薄鋼板の品質を大きく劣化させる。特に、炭素濃度が低く、精錬後の溶存酸素濃度が高い薄鋼板用素材である極低炭素溶鋼では、アルミナクラスターの量が非常に多く、表面疵の発生率が極めて高いため、アルミナ系介在物の低減対策は大きな課題となっている。
【０００３】
これに対して、従来は特開平５−１０４２１９号公報の介在物吸着用フラックスを溶鋼表面に添加してアルミナ系介在物を除去する方法、或いは特開昭６３−１４９０５７号公報の注入流を利用してＣａＯフラックスを溶鋼中に添加し、これによりアルミナ系介在物を吸着除去する方法が提案、実施されてきた。一方、アルミナ系介在物を除去するのではなく、生成させない方法として、特開平５−３０２１１２号公報にあるように溶鋼をＭｇで脱酸し、Ａｌでは殆ど脱酸しない薄鋼板用溶鋼の溶製方法も開示されている。
【０００４】
【発明が解決しようとする課題】
しかしながら、上述したアルミナ系介在物を除去する方法では、極低炭素溶鋼中に多量に生成したアルミナ系介在物を表面疵が発生しない程度まで低減することは非常に難しい。また、アルミナ系介在物を全く生成しないＭｇ脱酸では、Ｍｇの蒸気圧が高く、溶鋼への歩留まりが非常に低いため、極低炭素鋼のように溶存酸素濃度が高い溶鋼をＭｇだけで脱酸するには多量のＭｇを必要とし、製造コストを考えると実用的なプロセスとは言えない。
【０００５】
これらの問題に鑑み、本発明は溶鋼中で殆ど介在物を生成させることなく、凝固時に酸化物を微細に析出させることにより、確実に表面疵を防止できる極低炭素鋼板、極低炭素鋳片とその製造方法を提供することを目的とする。
【０００６】
【課題を解決するための手段】
上記課題を解決するために、本発明は以下の構成を要旨とする。
（１）溶鋼の炭素濃度を０．００２質量％以下まで脱炭した後、該溶鋼にＮｂを添加して、溶鋼中のＮｂ濃度を０．００５質量％以上、０．０５質量％以下にし、さらにＡｌあるいはＴｉで脱酸を行って溶鋼中の溶存酸素濃度を０．０２質量％以上、０．０６質量％以下に調整した溶鋼、またはＮｂを添加した際の溶鋼中の溶存酸素濃度が０．０２質量％以上、０．０６質量％以下である溶鋼、を鋳造することを特徴とする極低炭素鋼鋳片の製造方法。
（２）真空脱ガス処理により炭素濃度を０．００２質量％以下まで脱炭した後、該溶鋼にＮｂを添加して、溶鋼中のＮｂ濃度を０．００５質量％以上、０．０５質量％以下にし、さらにＡｌあるいはＴｉで脱酸を行って溶鋼中の溶存酸素濃度を０．０２質量％以上、０．０６質量％以下に調整した溶鋼、またはＮｂを添加した際の溶鋼中の溶存酸素濃度が０．０２質量％以上、０．０６質量％以下である溶鋼、を鋳造することを特徴とする極低炭素鋼鋳片の製造方法。
（３）溶鋼を鋳造するに際し、電磁攪拌、或いは電磁場の印加を行いながら鋳造することを特徴とする（１）または（２）に記載の極低炭素鋼鋳片の製造方法。
（４）溶鋼を鋳造するに際し、電磁攪拌を行って、メニスカス位置における溶鋼を４０ｃｍ／ｓ以上、１００ｃｍ／ｓ以下の平均流速で旋回させながら鋳造することを特徴とする（１）または（２）に記載の極低炭素鋼鋳片の製造方法。
（５）溶鋼を鋳造するに際し、電磁場の印加を行い、メニスカス位置における溶鋼を０．１Ｈｚ以上、１００Ｈｚ以下で水平方向に振動させながら鋳造することを特徴とする（１）または（２）に記載の極低炭素鋼鋳片の製造方法。
（６）（１）〜（５）のいずれかに記載の方法により製造された鋳片を加工して得られる極低炭素鋼板であって、直径０．５μｍから３０μｍの微細酸化物が１０００個／ｃｍ２以上、１００００００個／ｃｍ２未満分散し、且つその酸化物に少なくともＳｉ、Ｍｎ、Ｆｅを含んでいることを特徴とする極低炭素鋼板。
（７）（１）〜（５）のいずれかに記載の方法により製造された鋳片を加工して得られる極低炭素鋼板であって、鋼板中に存在する酸化物の個数割合で４０％以上が少なくともＳｉ、Ｍｎ、Ｆｅを含んでいることを特徴とする極低炭素鋼板。
（８）（１）〜（５）のいずれかに記載の方法により製造された鋳片を加工して得られる極低炭素鋼板であって、鋼板中に存在する酸化物の個数割合で４０％以上が少なくともＳｉ、Ｍｎ、Ｆｅを含んだ球状酸化物であることを特徴とする極低炭素鋼板。
（９）（１）〜（５）のいずれかに記載の方法により製造された鋳片を加工して得られる極低炭素鋼板であって、鋼板中に存在する酸化物の個数割合で４０％以上が少なくともＳｉ酸化物、Ｍｎ酸化物、Ｆｅ酸化物の含有率で、２０質量％以上であることを特徴とする極低炭素鋼板。
（１０）（１）〜（５）のいずれかに記載の方法により製造された鋳片を加工して得られる極低炭素鋼板であって、鋼板中に存在する酸化物の個数割合で４０％以上が少なくともＳｉ酸化物、Ｍｎ酸化物、Ｆｅ酸化物の含有率で、２０質量％以上の球状酸化物であることを特徴とする極低炭素鋼板。
（１１）（１）〜（５）のいずれかに記載の方法により製造された鋳片を加工して得られる極低炭素鋼板であって、直径０．５μｍから３０μｍの微細酸化物が１０００個／ｃｍ２以上、１００００００個／ｃｍ２未満分散し、且つその酸化物の個数割合で４０％以上が少なくともＳｉ、Ｍｎ、Ｆｅを含んでいることを特徴とする極低炭素鋼板。
（１２）（１）〜（５）のいずれかに記載の方法により製造された鋳片を加工して得られる極低炭素鋼板であって、直径０．５μｍから３０μｍの微細酸化物が１０００個／ｃｍ２以上、１００００００個／ｃｍ２未満分散し、且つその酸化物の個数割合で４０％以上が少なくともＳｉ、Ｍｎ、Ｆｅを含んだ球状酸化物であることを特徴とする極低炭素鋼板。
（１３）（１）〜（５）のいずれかに記載の方法により製造された鋳片を加工して得られる極低炭素鋼板であって、直径０．５μｍから３０μｍの微細酸化物が１０００個／ｃｍ２以上、１００００００個／ｃｍ２未満分散し、且つその酸化物の個数割合で４０％以上が少なくともＳｉ酸化物、Ｍｎ酸化物、Ｆｅ酸化物の含有率で、２０質量％以上であることを特徴とする極低炭素鋼板。
（１４）（１）〜（５）のいずれかに記載の方法により製造された鋳片を加工して得られる極低炭素鋼板であって、直径０．５μｍから３０μｍの微細酸化物が１０００個／ｃｍ２以上、１００００００個／ｃｍ２未満分散し、且つその酸化物の個数割合で４０％以上が少なくともＳｉ酸化物、Ｍｎ酸化物、Ｆｅ酸化物の含有率で、２０質量％以上の球状酸化物であることを特徴とする極低炭素鋼板。
（１５）（１）〜（５）のいずれかに記載の製造方法により得られる極低炭素鋼鋳片であって、直径０．５μｍから３０μｍの微細酸化物が鋳片表層から２０ｍｍの範囲内に１０００個／ｃｍ２以上、１００００００個／ｃｍ２未満分散し、且つその酸化物の一部または全部に少なくともＳｉ、Ｍｎ、Ｆｅを含んでいることを特徴とする極低炭素鋼鋳片。
（１６）（１）〜（５）のいずれかに記載の製造方法により得られる極低炭素鋼鋳片であって、鋳片表層から２０ｍｍの範囲内に存在する酸化物の個数割合で４０％以上が少なくともＳｉ、Ｍｎ、Ｆｅを含んでいることを特徴とする極低炭素鋼鋳片。
（１７）（１）〜（５）のいずれかに記載の製造方法により得られる極低炭素鋼鋳片であって、鋳片表層から２０ｍｍの範囲内に存在する酸化物の個数割合で４０％以上が少なくともＳｉ、Ｍｎ、Ｆｅを含んだ球状酸化物であることを特徴とする極低炭素鋼鋳片。
（１８）（１）〜（５）のいずれかに記載の製造方法により得られる極低炭素鋼鋳片であって、鋳片表層から２０ｍｍの範囲内に存在する酸化物の個数割合で４０％以上が少なくともＳｉ酸化物、Ｍｎ酸化物、Ｆｅ酸化物の含有率で、２０質量％以上であることを特徴とする極低炭素鋼鋳片。
（１９）（１）〜（５）のいずれかに記載の製造方法により得られる極低炭素鋼鋳片であって、鋳片表層から２０ｍｍの範囲内に存在する酸化物の個数割合で４０％以上が少なくともＳｉ酸化物、Ｍｎ酸化物、Ｆｅ酸化物の含有率で、２０質量％以上の球状酸化物であることを特徴とする極低炭素鋼鋳片。
（２０）（１）〜（５）のいずれかに記載の製造方法により得られる極低炭素鋼鋳片であって、直径０．５μｍから３０μｍの微細酸化物が鋳片表層から２０ｍｍの範囲内に１０００個／ｃｍ２以上、１００００００個／ｃｍ２未満分散し、且つその酸化物の個数割合で４０％以上が少なくともＳｉ、Ｍｎ、Ｆｅを含んでいることを特徴とする極低炭素鋼鋳片。
（２１）（１）〜（５）のいずれかに記載の製造方法により得られる極低炭素鋼鋳片であって、直径０．５μｍから３０μｍの微細酸化物が鋳片表層から２０ｍｍの範囲内に１０００個／ｃｍ２以上、１００００００個／ｃｍ２未満分散し、且つその酸化物の個数割合で４０％以上が少なくともＳｉ、Ｍｎ、Ｆｅを含んだ球状酸化物であることを特徴とする極低炭素鋼鋳片。
（２２）（１）〜（５）のいずれかに記載の製造方法により得られる極低炭素鋼鋳片であって、直径０．５μｍから３０μｍの微細酸化物が鋳片表層から２０ｍｍの範囲内に１０００個／ｃｍ２以上、１００００００個／ｃｍ２未満分散し、且つその酸化物の個数割合で４０％以上が少なくともＳｉ酸化物、Ｍｎ酸化物、Ｆｅ酸化物の含有率で、２０質量％以上であることを特徴とする極低炭素鋼鋳片。
（２３）（１）〜（５）のいずれかに記載の製造方法により得られる極低炭素鋼鋳片であって、直径０．５μｍから３０μｍの微細酸化物が鋳片表層から２０ｍｍの範囲内に１０００個／ｃｍ２以上、１００００００個／ｃｍ２未満分散し、且つその酸化物の個数割合で４０％以上が少なくともＳｉ酸化物、Ｍｎ酸化物、Ｆｅ酸化物の含有率で、２０質量％以上の球状酸化物であることを特徴とする極低炭素鋼鋳片。
【０００７】
【発明の実施の形態】
以下に本発明を詳細に説明する。
本発明の製造法では、転炉や電気炉等の製鋼炉で精錬して、或いはさらに真空脱ガス処理等を行って、炭素濃度を０．００２質量％以下とした溶鋼にＮｂを添加し、且つ溶存酸素濃度を０．０２〜０．０６質量％になるように調整する。
この溶製法の基本思想は、鋳造時に酸素と反応してＣＯガスを発生させない程度まで炭素濃度を低減し、且つＡｌを殆ど添加せず、溶存酸素を多量に残すことにより、溶鋼中に殆ど介在物を生成させず、且つ脱酸力の極めて弱いＮｂを添加してＣやＮを固定することで、薄板用鋼板としての材質をも確保することにある。
【０００８】
転炉や真空処理容器で脱炭処理された溶鋼中には、多量の溶存酸素が含まれており、この溶存酸素は通常Ａｌの添加により殆ど脱酸される（（１）式の反応）ため、多量のアルミナ系介在物を生成する。
２Ａｌ＋３Ｏ＝Ａｌ2Ｏ3                （１）
このアルミナ系介在物は脱酸直後からお互いに凝集合体し、粗大なアルミナ系介在物となり、鋼板製造時に表面欠陥発生の原因となる。しかし、脱炭処理後の溶鋼中にＡｌを全く添加しないか、或いは添加する場合でも少量を添加し、殆ど脱酸しなければ、多量の溶存酸素が溶鋼中に含まれているが、介在物は殆ど生成せず、非常に清浄性の高い溶鋼が得られる。通常、このような溶存酸素の高い溶鋼を鋳造すると、凝固時にＣＯガスが発生し、激しい突沸現象が生じると共に、鋳片内に多量の気泡が捕捉されるため、鋳造性が悪化するだけでなく、鋳片品質も大きく低下する。
【０００９】
そこで、本発明では、Ａｌを全く添加しない、あるいは殆ど添加せずに溶存酸素を残す代わりに、Ｃ濃度を極力低下させることにより、凝固時のＣＯガス発生を抑制することに着目した。その結果、実験的検討からＣ濃度を０．００２質量％以下にすれば、凝固時のＣＯガス発生速度は極めて低下することが判明した。また、特に薄板用鋼板等においては加工性を高めるために、Ｃ濃度を極力低下させるとともに、鋼中に固溶したＣとＮを他元素の添加により固定することが重要である。通常、ＡｌやＴｉ等が鋼中のＣとＮを固定する元素として使用されるが、これらの元素をＣやＮを固定するに十分な量を添加すると溶鋼を強く脱酸してしまう。そこで、本発明ではＮやＣを十分に固定できる程度の量を添加しても、殆ど溶鋼を脱酸しないような、脱酸力が極めて弱い元素としてＮｂを添加することを見出した。
【００１０】
上記の様にＣ濃度を０．００２質量％以下まで脱炭しても、溶鋼中の溶存酸素濃度が高過ぎると、凝固時のＣＯガス発生を抑制することはできないため、この場合溶存酸素濃度もある程度低くする必要がある。これら過剰な溶存酸素分だけであれば、ＡｌやＴｉ等で脱酸することは可能であるが、実験的な検討から溶存酸素濃度で０．０２質量％よりも低下させると、アルミナやチタニア等の介在物が多くなり過ぎ、浮上除去されずに溶鋼中に残留してしまう。また、Ｎｂを添加した際に、溶存酸素濃度が本発明の範囲であれば、ＡｌやＴｉ等を全く添加しなくても良い。反対に、溶存酸素濃度が０．０６質量％を超えると、Ｃ濃度を０．００２質量％以下に下げても鋳片内にＣＯ気泡が捕捉されてしまうため、圧延後に気泡系の欠陥が発生する。よって、溶鋼中の溶存酸素濃度は０．０２質量％以上、０．０６質量％以下にする必要がある。なお、溶鋼中の溶存酸素濃度は固定電解質を用いた酸素センサーにより、Ｃ濃度については溶鋼サンプリング法により分析することができる。
【００１１】
次に、溶鋼に添加されたＮｂの好ましい溶鋼中の濃度について説明する。溶鋼中のＮｂ濃度が０．００５質量％未満ではＣ、Ｎを十分固定しにくくなり、０．０５質量％超では加工性が低下し易くなることから、Ｎｂの添加量は溶鋼中のＮｂ濃度が０．００５質量％以上、０．０５質量％以下になる様にすることが好ましい。また、この範囲のＮｂ添加量であれば、Ｎｂと平衡する酸素濃度は０．０２質量％以上であり、Ｎｂを添加しても溶存酸素を０．０２質量％以上確保できる。
【００１２】
また上記の様に、溶鋼のＣ濃度を０．００２質量％以下まで脱炭する方法としては、通常は真空脱ガス装置を用いることで達成できる。
さらに、最近では、連続鋳造機内に鋳型内電磁攪拌装置、あるいは電磁コイルが装備されるようになっており、これらを用いることで、ＣＯ気泡を鋳片に捕捉させることなく、鋳造できることを知見した。
【００１３】
本発明者らは凝固時に電磁攪拌を行う際の、鋳型内メニスカスにおける溶鋼流速を４０〜１００cm／s程度確保すれば、溶存酸素濃度を０．０６質量％程度にしても、ＣＯ気泡を鋳片に捕捉させることなく鋳造できるため好ましいことを知見している。なお、電磁攪拌による溶鋼の旋回流速が４０cm／s未満では十分なＣＯ気泡の洗浄効果が得られにくく、旋回流速が１００cm／s超ではＣＯ気泡は洗浄されるが、溶鋼表面にあるモールドパウダーを巻き込み、表面欠陥が発生し易くなる。
【００１４】
また、鋳片へのＣＯ気泡の捕捉防止に対しては、鋳型内に装備された電磁コイルにより鋳型内の溶鋼を０．１から１００Hzの周波数で振動させることも有効であることを見いだしている。この場合、周波数１００Hz超では振動方向の変化に溶鋼流が追従しにくくなるため、０．１Hz未満では反対に振動方向の変化速度が遅いため、何れも振動による凝固界面の気泡洗浄効果は十分に得られにくい。
【００１５】
次に、本発明の鋳片について説明する。
溶鋼中のＣ濃度を非常に低くすると、溶存酸素は鋳造中にＦｅ酸化物系介在物として析出する。このＦｅ酸化物系介在物は溶鋼中で生成するのではなく、凝固時に析出するため、凝集合体することなく、鋳片内に微細に分散する。なお、Ｆｅ酸化物系介在物とは純粋なＦｅ酸化物だけでなく、Ｓｉ酸化物やＭｎ酸化物等と複合化した酸化物も含む。従って、本発明の様な極低炭素鋼においては、少なくとも酸化物としてＳｉ、Ｍｎ、Ｆｅが含まれている。言い換えれば、Ｓｉ、Ｍｎ、Ｆｅの各酸化物の１種以上が含まれている。
【００１６】
また、本発明の鋳片の表層から２０mmの範囲内にある介在物分散状態を評価したところ、直径０．５μｍから３０μｍの微細酸化物が鋳片内に１０００個／cm2以上１００００００個／cm2未満分散しており、この様に介在物が微細に分散していることで、表面欠陥の防止を達成できる。
尚、上記微細酸化物の直径を０．５μｍから３０μｍとしたのは、本発明の鋳片と鋼板における介在物の大きさがほぼ０．５μｍから３０μｍの範囲にほぼ収まっているためである。
また、介在物分散状態として１０００個／cm2以上１００００００個／cm2未満としたのは、本発明における鋳片と鋼板の介在物がこの個数密度にある場合、表面欠陥が発生しなかったためである。
ここで、介在物の分散状態は、鋳片の研磨面を１００倍と１０００倍の光学顕微鏡で観察し、単位面積内の介在物粒径分布を評価した。この介在物の粒径、すなわち直径とは長径と短径を測定し、（長径×短径）0.5とした。
【００１７】
なお、鋳片において表層から２０mmの範囲内における介在物分布に注目したのは、この範囲の介在物が圧延後に表層に露出して、表面欠陥になる可能性が高いためである。
以降も同様に、鋳片においては、表層から２０mmの範囲内における介在物分布に注目した。
【００１８】
また、鋳片の表層から２０mmの範囲内に存在する酸化物の個数割合で４０％以上が少なくともＳｉ、Ｍｎ、Ｆｅを含んでいれば、殆どの介在物が凝固時に生成し、凝集合体する時間が短いので、微細に分散でき、表面欠陥が発生しにくいためである。
さらに、通常このような介在物は球状酸化物である。
【００１９】
また、鋳片の表層から２０mmの範囲内に存在する酸化物の個数割合で４０％以上が少なくともＳｉ酸化物、Ｍｎ酸化物、Ｆｅ酸化物の含有率で２０質量％以上、より好ましくは５０質量％以上であれば、酸化物は殆ど凝固完了に近い時期に生成し、凝集合体する時間が非常に短いので、介在物が微細分散し、表面欠陥が発生し難いためである。
【００２０】
また、本発明の鋳片の表層から２０mmの範囲内にある介在物分散状態として、直径０．５μｍから３０μｍの微細酸化物が鋳片内に１０００個／cm2以上１００００００個／cm2未満分散していて、且つ上記記載の酸化物の個数割合の両方を満足していると、さらに好ましいことは言うまでもない。
【００２１】
また、上記の酸化物分散状態、組成および形状を有した鋳片を熱間圧延して得られる熱延鋼板、さらに冷間圧延して得られる冷延鋼板等の、鋳片を加工して得られる鋼板を、本発明では鋼板と定義する。
鋳片と同様に、鋼板の介在物分散状態についても評価したところ、鋳片表層２０mm内の酸化物分散状態とほぼ同じであった。このような酸化物分散状態、組成および形状を有する鋳片を加工して得られる鋼板では、表面欠陥は発生しない。以上の結果から、本発明により溶鋼中で殆ど介在物を生成させることなく、凝固時にＦｅＯ系の酸化物を析出させ微細に分散させることができるため、鋼板製造時に介在物は表面疵発生の原因とならず、薄板用鋼板の品質は大きく向上できる。
【００２２】
薄板用鋼板は、自動車用外板等の加工が厳しい用途に用いられるため、加工性を付加する必要がある。薄板用鋼板の加工性を高めるためには、Ｃ濃度を極力低下させ、その上で鋼中に固溶したＣとＮを他元素の添加により固定することが重要である。Ｃ濃度に関しては、加工性の観点から０．０１質量％以下、好ましくは０．００５質量％以下にするのが良い。しかし、凝固時のＣＯ気泡発生防止の条件はＣ濃度０．００２質量％以下であるので、本発明では加工性の条件から決まるＣ濃度は十分に満足されている。なお、Ｃ濃度の下限値は特に規定するものではない。
【００２３】
また、鋼板中の成分の作用について言及する。
鋼板中のＳｉ濃度は、０．００５質量％以上、０．０３質量％以下であることが好ましい。Ｓｉ濃度は０．００５質量％未満では板の強度が不足するため、またＳｉ濃度が０．０２質量％以上では板の加工性が低下するためである。また、Ｓｉ濃度が０．０３質量％以下であれば平衡酸素濃度も０．０２質量％超となり、溶存酸素濃度を０．０２質量％以上確保することは可能である。
【００２４】
鋼板中のＭｎ濃度が０．０８質量％未満になると熱間圧延時にへげ疵が発生し易くなり、またＭｎ濃度は０．３質量％を超えると板の加工性が低下する。このため、鋼板中のＭｎ濃度は０．０８質量％以上、０．３質量％以下であることが好ましい。また、ＭｎはＳｉに比べても非常に脱酸力が弱いため、Ｍｎ濃度を０．３質量％にしても平衡酸素濃度は０．１質量％超であり、溶鋼中に０．０２質量％から０．０６質量％の溶存酸素を確保できる。
【００２５】
本発明では、凝集合体し易いアルミナ系介在物を生成させないように、溶鋼中にＡｌを全く添加しない必要があるが、耐火物等から不可避的に侵入するアルミナ系介在物については問題とならない。これは、少量のアルミナ系介在物であれば、溶鋼中の溶存酸素が高いため、溶鋼とアルミナ系介在物の界面エネルギーは低下しており、凝集合体が殆ど生じないためである。また、鋼中のＴｉはＣとＮをＴｉＮやＴｉＣとして固定するため、加工性を向上させる上で有効であるが、Ｔｉの添加量も多くなると、例えばＴｉ濃度が０．００３質量％以上になると平衡酸素濃度が０．０２質量％未満になるため、十分な溶存酸素濃度を確保できない。よって、加工性をさらに高める必要からＴｉを添加する場合には、０．００３質量％以下の範囲で添加しても良い。
【００２６】
【実施例】
以下に、実施例及び比較例を挙げて、本発明について説明する。
［実施例１］
転炉での精錬と環流式真空脱ガス装置での処理により、Ｃ濃度を０．００１８質量％とした溶鋼３００ｔを溶製した。この溶鋼に合金を添加し、０．０１質量％Ｓｉ、０．１５質量％Ｍｎ、０．０１５質量％Ｎｂ、０．０４５質量％溶存酸素とした。この溶鋼を連続鋳造法で厚み２５０mm、幅１８００mmのスラブに鋳造した。鋳造した鋳片は８５００mm長さに切断し、１コイル単位とした。
【００２７】
鋳片表層２０mmの範囲における介在物を調査したところ、直径０．５μｍから３０μｍの微細酸化物が鋳片内に３００００個／cm2分散しており、その７０％はＳｉ酸化物、Ｍｎ酸化物、Ｆｅ酸化物を合計で６０質量％以上含有する球状酸化物であった。このようにして得られたスラブは、常法により熱間圧延、冷間圧延し、最終的には０．７mm厚みで幅１８００mmコイルの冷延鋼板とした。品質については、冷間圧延後の検査ラインで目視観察を行い、１コイル当たりに発生する表面欠陥の発生個数を評価した。その結果、表面欠陥は発生しなかった。また、鋳片と同様に、冷延鋼板内の介在物を調査したところ、直径０．５μｍから３０μｍの微細酸化物が鋳片内に３３０００個／cm2分散しており、その７０％はＳｉ酸化物、Ｍｎ酸化物、Ｆｅ酸化物を合計で６０質量％以上含有する球状酸化物であった。
【００２８】
［実施例２］
転炉での精錬と環流式真空脱ガス装置での処理によりＣ濃度を０．００１５質量％とした溶鋼３００ｔを溶製した。この溶鋼に合金を添加し、０．０１質量％Ｓｉ、０．１５質量％Ｍｎ、０．０１５質量％Ｎｂ、０．００１質量％Ｔｉ、０．０４質量％溶存酸素とした。この溶鋼を鋳型内電磁攪拌装置を有する連続鋳造機を用いて、メニスカスにおける溶鋼を平均流速４５cm／sで電磁攪拌しながら、厚み２５０mm、幅１８００mmのスラブに鋳造した。鋳造した鋳片は８５００mm長さに切断し、１コイル単位とした。
【００２９】
鋳片表層２０mmの範囲における介在物を調査したところ、直径０．５μｍから３０μｍの微細酸化物が鋳片内に２７０００個／cm2分散しており、その７０％はＳｉ酸化物、Ｍｎ酸化物、Ｆｅ酸化物を合計で６０質量％以上含有する球状酸化物であった。このようにして得られたスラブは、常法により熱間圧延、冷間圧延し、最終的には０．７mm厚みで幅１８００mmコイルの冷延鋼板とした。鋳片品質については、冷間圧延後の検査ラインで目視観察を行い、１コイル当たりに発生する表面欠陥の発生個数を評価した。その結果、表面欠陥は発生しなかった。また、鋳片と同様に、冷延鋼板内の介在物を調査したところ、直径０．５μｍから３０μｍの微細酸化物が鋳片内に２９０００個／cm2分散しており、その７０％はＳｉ酸化物、Ｍｎ酸化物、Ｆｅ酸化物を合計で６０質量％以上含有する球状酸化物であった。
【００３０】
［比較例１］
転炉での精錬と環流式真空脱ガス装置での処理により炭素濃度を０．００１５質量％とした取鍋内溶鋼をＡｌで脱酸し、Ａｌ濃度０．０４質量％、溶存酸素濃度０．０００２質量％とした。この溶鋼を連続鋳造法で厚み２５０mm、幅１８００mmのスラブに鋳造した。鋳造した鋳片は８５００mm長さに切断し、１コイル単位とした。このようにして得られたスラブは、常法により熱間圧延、冷間圧延し、最終的には０．７mm厚みで幅１８００mmコイルの冷延鋼板とした。鋳片品質については、冷間圧延後の検査ラインで目視観察を行い、１コイル当たりに発生する表面欠陥の発生個数を評価した。その結果、スラブ平均で５個／コイルの表面欠陥が発生した。
【００３１】
【発明の効果】
以上に説明したように、本発明によると、溶鋼中に殆ど介在物を生成させることなく、凝固時に酸化物を微細に析出させることができるため、確実に表面疵を防止できる加工性、成形性に優れた薄鋼板用の極低炭素溶鋼を製造することが可能となる。